FR 2922454 A1 20090424 FR 0758464 A 20071022 La présente invention se rapporte à un biomatériau de comblement osseux utilisable en chirurgie, qui comprend un agent de contraste permettant au chirurgien de contrôler par imagerie médicale le succès de l'implantation dudit biomatériau ainsi que sa résorption et substitution par de l'os nouvellement formé. Les mélanges d'hydroxyapatite et de phosphate tricalcique R ((3-TCP) constituent la base minérale de nombreux matériaux de comblement utiles en chirurgie osseuse. Ils permettent d'associer la stabilité de l'hydroxyapatite, qui constitue un support d'adhésion efficace pour les ostéoblastes, et la bonne résorption du R-TCP, grâce à la libération d'ions calcium par ce dernier. Les matrices d'hydroxyapatite et de R-TCP peuvent être utilisées efficacement dans tout type de comblement osseux, notamment en chirurgie orthopédique, cancérologique, traumatologique, ORL, maxillo-faciale, parodontologique. Ce matériau peut aussi être utilisé afin de soigner des fractures avec perte de substance, et la pseudarthrose avec ou sans perte de substance. Il s'est révélé utile également pour les arthrodèses vertébrales (fusion rachidienne) et en ostéotomies d'addition. Il peut également augmenter le volume des autogreffes et en accélérer les effets. Daculsi et al. (Rev. Chir. Orthop. 1989, 75(2), 65-71) ont décrit un matériau constitué d'hydroxyapatite et de R-TCP, (ci-après BCP) aux propriétés intéressantes Le BCP présente une porosité globale de 70% dont 2/3 de macroporosité (300 à 600 pm) et 1/3 de microporosité (pore Les macropores servent à guider les cellules en profondeur de l'implant (ostéo-conduction), lesquelles pourront résorber le matériau et former à la place un tissu osseux différencié. L'os néoformé subit rapidement un remodelage osseux. Un cycle résorption- apposition se produit comme dans l'os classique. Le volume osseux augmente progressivement aux dépens du BCP. La rapide réhabilitation du BCP, grâce à l'importance de sa porosité, permet d'améliorer ses propriétés mécaniques au cours de la transformation osseuse ; l'implant BCP va acquérir les propriétés de l'os spongieux ou cortical, selon son site d'implantation. Il est important de contrôler le processus de résorption substitution osseuse, nécessaire à un véritable substitut osseux. Le BCP, par son mélange HA et [3-TCP équilibré, et sa structure micro et macroporeuse, permet cette cinétique. Une des difficultés principales rencontrées par le chirurgien utilisant des matériaux à base d'hydroxyapatite et de phosphate tricalcique, réside dans la difficulté de contrôler le succès de l'implantation du substitut osseux immédiatement après l'opération, ainsi que sa résorption et substitution au cours du temps par les tissus de l'organisme. La radio-opacité de l'hydroxyapatite et du phosphate tricalcique R n'est en effet pas suffisamment différente de celle de l'os, et ne permet par conséquent pas de visualiser correctement le biomatériau. Il serait donc souhaitable d'inclure des agents de contraste dans les substituts osseux utilisés en chirurgie. Les obstacles auxquels se sont heurtées la plupart des tentatives dans ce domaine sont, d'une part, la difficulté d'obtenir une répartition homogène de l'agent de contraste à l'intérieur de la matrice phosphocalcique, et d'autre part la toxicité des agents de contraste existant à ce jour, la fuite de ces derniers dans l'organisme étant proscrite. Ils doivent aussi être utilisés en concentration suffisante afin d'être détectés, et néanmoins ne pas nuire à la colonisation osseuse. De plus, beaucoup d'agents de contraste, comme BaSO4 ou ZrO2 présentent des effets secondaires importants et peuvent induire une résorption osseuse pathologique. L'inclusion d'agents de contraste dans ces prothèses résorbables peut également rendre celles-ci beaucoup trop dures et endommager les articulations à proximité desquelles elles sont implantées. Les auteurs de la présente invention ont résolu les problèmes évoqués ci-dessus en obtenant, de manière surprenante, un substitut osseux comprenant du phosphate de calcium combiné à un agent de contraste pour l'imagerie médicale, qui induit une bonne repousse osseuse sans être cytotoxique. Plus précisément, l'invention se rapporte à une composition pour biomatériau comprenant un phosphate de calcium dans lequel le rapport molaire Ca/P est compris entre 1 et 2, fritté avec un agent de contraste pour l'imagerie médicale réparti uniformément dans la masse de la composition. On entend par � agent de contraste �, au sens de la présente invention, un composé capable de créer, sur une image médicale, un contraste artificiel sur une structure anatomique ou pathologique naturellement peu ou pas contrastée, et donc difficilement différentiable des structures voisines. Cet agent de contraste est avantageusement un agent radio-opaque utile en imagerie par diffraction des rayons X, c'est-à-dire un composé qui n'est peu ou pas traversé par les rayons X. L'agent radio-opaque est avantageusement inorganique ou ionique. On entend par � rapport molaire Ca/P �, au sens de la présente invention, le rapport entre le nombre d'atomes de calcium et le nombre d'atomes de phosphore dans la formule chimique du phosphate de calcium. L'invention permet avantageusement d'inclure des agents de contraste 2 0 inorganiques ou ioniques dans la matrice de phosphate de calcium. Le phosphate de calcium est avantageusement un mélange de phosphate tricalcique R et d'hydroxyapatite, avantageusement dans un rapport en poids phosphate tricalcique [3/hydroxyapatite compris entre 20/80 et 70/30, plus avantageusement égal à 40/60. 25 Il est possible d'observer, dans la maille élémentaire du phosphate de calcium, la substitution partielle du calcium par le cation provenant de l'agent de contraste, et/ou la substitution partielle du phosphate ou d'un autre anion (par exemple hydroxyle, fluorure, chlorure) par l'anion de l'agent de contraste. La proportion d'agent de contraste dans la composition selon l'invention est 30 avantageusement comprise entre 2 et 40% du poids total, plus avantageusement entre 5 et 35%, plus avantageusement encore égale à environ 20%. L'agent de contraste peut être choisi parmi les agents radio-opaques pour l'imagerie par diffraction des rayons X et les agents de contraste pour l'imagerie par résonance magnétique nucléaire. L'agent de contraste est avantageusement choisi parmi le sulfate de baryum, l'oxyde de bismuth, l'oxyde de lutétium, le phosphate de gadolinium, et leurs mélanges. Selon un mode de réalisation particulier de l'invention, la composition se présente sous forme de granule de forme irrégulière. Selon un autre mode de réalisation avantageux de l'invention, la composition se présente sous forme de granule de forme sphérique. Avantageusement, le diamètre moyen des granules de la composition selon l'invention est compris entre 40 et 500 �m, de préférence entre 80 et 200 �m. L'invention se rapporte également à une composition selon l'invention en tant que substitut osseux. L'invention a également pour objet une composition injectable comprenant une composition selon l'invention en suspension dans un hydrogel. L'hydrogel comprend avantageusement une solution aqueuse d'un dérivé de la cellulose, avantageusement l'hydroxypropylméthylcellulose. L'invention se rapporte également à une composition selon l'invention ou à une composition injectable selon l'invention en tant que substitut osseux. La composition selon l'invention pourra avantageusement être utilisée comme matériau de comblement osseux dans toute chirurgie de reconstruction ou de régénération osseuse. La composition selon l'invention pourra également être utilisée dans des implants et ostéosynthèses à base de polymères et de granules, comme par exemple les polymères résorbables de la famille des PLA-GLA (acide polylactique-acide polyglycolique), ou les polymères non résorbables comme le PEEK (polyéther éther cétone). La composition injectable selon l'invention pourra avantageusement être utilisée comme matériau de comblement dans toute chirurgie de reconstruction ou de régénération tissulaire osseuse, par exemple articulaire et dentaire, et notamment en chirurgie invasive a minima (� minimally invasive surgery �) L'invention se rapporte également à un procédé de préparation d'une composition selon l'invention, caractérisée en ce qu'elle comprend les étapes successives suivantes : (a) mélanger un phosphate de calcium dans lequel le rapport molaire Ça/P est compris entre 1 et 2, avantageusement de l'apatite déficiente en calcium, avec un agent de contraste jusqu'à obtenir une répartition uniforme de l'agent de contraste dans le phosphate de calcium ; (b) granuler le mélange résultant ; (c) fritter les granules à une température supérieure à 600°C, avantageusement à une température comprise entre 700 et 1300°C ; (d) éventuellement stériliser les granules frittés. L'invention a donc également pour objet une composition susceptible d'être obtenue selon le procédé ci-dessus. On entend par � apatite déficiente en calcium �, au sens de la présente invention, une apatite non stoechiométrique. Celle-ci peut avantageusement obéir à la formule Cax (PO4 )y (X)1.2, dans laquelle X peut être choisi parmi OH, F et Cl, et où x est compris entre 7 et 10 exclu, et y entre 3 et 6 exclu. Elle peut également avoir pour formule Ca9(HPO4)(PO4)5OH. On entend par � fritter �, au sens de la présente invention, l'action de consolider par action de la chaleur un agglomérat granulaire plus ou moins compact, avec ou sans fusion d'un ou de plusieurs de ses constituants. Différentes techniques de granulation peuvent être utilisées pour obtenir ces granules comprenant un agent de contraste. Le phosphate de calcium, avantageusement une apatite déficiente en calcium, peut être est préparé par réaction entre un sel de calcium (par exemple le nitrate de calcium ou l'acétate de calcium) et un sel de phosphate (par exemple le phosphate d'ammonium ou le phosphate de sodium) dans lesquels le rapport molaire Ca/P est compris entre 1 et 2. Elle est suivie d'une précipitation en milieu aqueux basique à une température de 25 à 80°C, puis d'une phase de maturation basique, qui permet d'augmenter la cristallinité et de contrôler et augmenter le ratio Ca/P de l'apatite finale. Une autre voie de synthèse du phosphate de calcium peut mettre en oeuvre la réaction entre l'hydroxyde de calcium avec une solution d'acide phosphorique. La première mise en forme (étape a) consiste à obtenir une répartition de l'agent de contraste dans le phosphate de calcium. Cette homogénéisation peut se faire en milieu aqueux ou sous forme sèche, avantageusement en milieu aqueux. Il est particulièrement avantageux d'obtenir un mélange homogène, dans lequel l'agent de contraste est réparti de façon uniforme au sein de la matrice phosphocalcique, avant tout traitement thermique. La poudre, comprenant le phosphate de calcium et l'agent de contraste, peut tout d'abord être broyée au broyeur centrifugeur, et dispersée pour éviter les agglomérats. Le mélange homogène est ensuite avantageusement obtenu par l'utilisation d'un mélangeur à trois dimensions (dit � turbulat �) pour les formes sèches, ou par mélangeur rotatif pour les formes humides. La poudre obtenue a avantageusement une taille inférieure à 20 �m. Une fois le mélange homogène obtenu, la granulation de ce produit peut être réalisée (étape b), par des techniques classiques connues de l'homme du métier. Deux voies principales peuvent avantageusement être exploitées pour obtenir les granules selon l'invention : la voie humide et la voie sèche, selon des techniques connues de l'homme du métier et abondamment décrites. La voie humide peut consister essentiellement à utiliser l'eau comme liant avec la poudre obtenue à l'étape (a). On pourra citer à titre d'exemple de techniques de granulation humide convenant à la réalisation de l'invention : le fractionnement mécanique (utilisation d'un granulateur humide, la matière humide étant forcée à travers un tamis) ; le séchage direct dans un flux d'air chaud (utilisation d'un � spray dryer �, la matière étant dispersée dans un liquide et injectée dans un flux d'air plus ou moins chaud) ; la technique de lit d'air fluidisé ; la technique de l'assiette granulatrice ; le tambour granulateur ; la dispersion de gouttes (� prilling �). La voie sèche peut consister à agglomérer des particules très fines par un mouvement mécanique spécifique. Grâce à la formation de liaisons chimiques, électrostatiques et/ou magnétiques, et/ou à l'addition d'un liant, et/ou encore à cause de leur forme, les particules auront tendance à s'imbriquer entre elles. Dans ce cas, la technique de compaction (presse), suivie de la technique de fractionnement par broyage peuvent être utilisées (au moyen par exemple d'une assiette granulatrice, d'un tambour granulateur, sans addition de liant). Une fois les granules obtenus, un frittage à haute température, avantageusement supérieure à 600°C, plus avantageusement comprise entre 700 et 1300°C, est réalisé, afin de décomposer le phosphate de calcium comprenant l'agent de contraste en hydroxyapatite et en phosphate tricalcique R comprenant l'agent de contraste. Cette dernière étape peut avantageusement permettre d'intégrer un élément radio opaque, comme par exemple le baryum, dans la maille élémentaire du phosphate de calcium. Le frittage peut être effectué selon des techniques bien connues de l'homme du métier. Il permet également d'obtenir une bonne tenue mécanique et un matériau de type cristallin. L'invention va maintenant être illustrée de façon non limitative par les exemples 1 à 4 et les figures 1 à 5 suivantes. La figure 1 représente les spectres de diffraction des rayons X de compositions selon l'invention. La 2A représente la surface de granules selon l'invention observée par microscopie électronique à balayage, et la figure 2B cette même surface après quatre jours de culture de cellules MCT3-E1. La figure 3 représente des radiographies de l'épiphyse fémorale de rats dans laquelle a été implanté un granule radio opaque, après trois semaines d'implantation. La figure 4A illustre une image obtenue par microscopie électronique à balayage de l'épiphyse fémorale de rats dans laquelle a été implanté un granule radio opaque juste après l'implantation. La figure 4B correspond à un traitement de l'image de cette épiphyse après 3 semaines d'implantation, afin de visualiser l'os nouvellement formé en blanc. La figure 5 représente une image au microscope à lumière polarisée montrant la repousse osseuse et la colonisation tissulaire chez le rat après 3 semaines d'implantation. Exemple 1 : préparation de substituts osseux comprenant un agent de contraste Quatre composés radio opaques ont été testés : le sulfate de baryum (BaSO4), l'oxyde de lutétium (Lu2O3), l'oxyde de bismuth (Bi2O3) et le phosphate de gadolinium (GdPO4). Chacun de ces composés a été mélangé à 20% en poids à de l'apatite déficiente en calcium. Le matériau composite a été préparé en granules ronds de diamètre moyen compris entre 80 et 200 �m. Les granules ont été frittés à 1050°C, pour décomposer l'apatite déficiente en calcium en hydroxyapatite et [3-TCP dans un rapport en poids hydroxyapatite/(3-TCP de 60/40, puis ils ont été stérilisés à la vapeur (121°C, 30 minutes) ou à sec (180°C, quatre heures) pour être utilisés dans les études in vitro et in vivo. Ces granules seront par la suite dénommés BOP/Ba, BCP/Lu, BCP/Bi et BCP/Gd. Les diffractogrammes des BOP/Ba, BCP/Lu, BCP/Bi montrent des modifications des paramètres cristallographiques a et c de l'hydroxyapatite et du [3- TCP, attribués à l'intégration de cations et d'anions de l'agent de contraste dans la maille du phosphate de calcium. Ce phénomène est le plus marqué dans le cas du baryum. Exemple 2 : biocompatibilité in vitro La biocompatibilité des substituts osseux préparés à l'exemple ci-dessus a été évaluée selon la norme ISO 10993-5 sur des extraits de cellules ostéoblastiques MC3T3-E1. Les matériaux ont dans ce cas été préparés, non sous la forme de granules, mais de pastilles de 10 mm de diamètre et 1 mm d'épaisseur, par compactage uniaxial. La cytotoxicité a été mesurée en utilisant un test MTS. Les résultats sont rassemblés dans le tableau 1 ci-dessous. Tableau 1 : activité MTS des cellules MC3T3-E1 après 72 h de culture, selon la norme ISO 10993-5. Matériaux Plastique (contrôle) Act D BCP/Ba BCP/Bi BCP/Lu Activité des cellules MTS 100 10 100 98 55 à 72h(%) Aucune cytotoxicité n'a été détectée pour BOP/Ba et BOP/Bi, alors que BCP/Lu s'est révélé cytotoxique pour les cellules ostéoblastiques (décroissance de l'activité MTS de plus de 20%). Act D est l'abréviation d'actynomycine D à 5pg/ml (contrôle négatif). Exemple 3 : microscopie électronique à balayage L'observation par microscopie électronique à balayage des surfaces composites (figure 2A), montre que l'addition des agents de contraste à la matrice de phosphate de calcium a une influence sur la forme du cristal, sur sa taille et sur sa microporosité. Ainsi, l'addition de BaSO4 a conduit à la formation de gros cristaux ayant une faible microporosité et une surface lisse. L'addition de Bi2O3 a conduit à la croissance de cristaux en aiguille ayant une microporosité importante dans le cas de Lu2O3 et GdPO4, la microporosité est importante et les cristaux sont de petite taille. De nombreux fragments sont présents sur la matrice BCP/Lu2O3. La morphologie des cellules MC3T3-E1 a été déterminée au quatrième jour de culture en contact direct avec les granules. Après fixation sur les cellules, les granules ont été recouverts d'or et de palladium et observés au microscope électronique à balayage, par diffraction d'électrons rétrodiffusés. Les images obtenues sont reproduites à la figure 2B. Le type de la matrice a une influence sur l'évolution des cellules. Les cellules MC3T3-E1 ont une morphologie ostéoblastique classique dans tous les cas (pseudopodia longue avec un bon étalement), sauf pour la matrice comportant Bi2O3 pour laquelle la morphologie et l'étalement des cellules se sont trouvés modifiés. La prolifération de cellules s'est en revanche trouvée grandement affectée par le type de granules. La prolifération des cellules a été plus importante sur BOP/Ba, moins importante et à peu près similaire dans le cas de BOP/Lu et BOP/Gd et encore plus faible sur BCP/Bi. Exemple 4 : implantation animale et histologie Les granules ont été implantés dans l'épiphyse fémorale de deux rats femelle de type Wistar. Un défaut de 3 mm de diamètre et de 5 mm a été effectué et comblé avec les granules. Après 3 semaines d'implantation, des radiographies ont été enregistrées afin d'évaluer la radio-opacité. Les images obtenues sont reproduites à la figure 3. L'évaluation du pouvoir radio-opaque in situ des différents matériaux a montré que le BOP/Ba et le BCP/Bi présentent le meilleur contraste par rapport à l'environnement osseux. Ensuite, les implants ont été prélevés, fixés dans une solution formolée et inclus dans de la résine de méthacrylate de glycol. Les blocs ont été découpés en coupes de 30 à 100 pm d'épaisseur au microtome à scie diamantée, et analysés en microscopie photonique et en microscopie électronique à balayage. Les radiographies obtenues sont reproduites aux figures 4 et 5. Une quantification de la colonisation osseuse, réalisée par analyse d'image automatisée en 2D en microscopie électronique à balayage (électrons rétrodiffusés, BSE) est donnée dans le tableau 2 ci-dessous. Tableau 2 : quantification de la colonisation osseuse dans le matériau Matériau Surface totale Surface du Surface de l'os (%) biomatériau (%) néoformé (%) BCP/Ba 100 50 15 BCP/Bi 100 45 7 BCP/Lu 100 44 7 BCP/Gd 100 37 13 Les résultats histologiques complémentaires présentés aux figures 4 et 5 permettent d'évaluer la quantité d'os nouvellement formé et la résorption des granules (figure 4), ainsi que la qualité de la repousse osseuse en contact avec le 10 matériau (figure 5). Les granules BCP/Ba et BCP/Gd présentent la repousse osseuse la meilleure d'un point de vue quantitatif et qualitatif par rapport à BCP/Bi et BCP/Lu. 10 15 20 25 30 REVENDICATIONS 1. Composition pour biomatériaux, caractérisée en ce qu'elle comprend un phosphate de calcium dans lequel le rapport molaire Ca/P est compris entre 1 et 2, fritté avec un agent de contraste pour l'imagerie médicale réparti uniformément dans la masse de la composition. 2. Composition selon la revendication 1, caractérisée en ce que l'agent de contraste est un composé radio-opaque, de préférence un composé inorganique. 3. Composition selon l'une quelconque des revendications précédentes, caractérisée en ce que le phosphate de calcium est du phosphate tricalcique R et de l'hydroxyapatite, de préférence dans un rapport en poids phosphate tricalcique [3/hydroxyapatite compris entre 20/80 et 70/30, plus préférentiellement égal à 40/60. 4. Composition selon l'une quelconque des revendications précédentes, caractérisée en ce que la proportion d'agent de contraste est comprise entre 2 et 40% du poids total, de préférence entre 5 et 35%, plus préférentiellement encore égale à environ 20%. 5. Composition selon l'une quelconque des revendications précédentes, caractérisée en ce que l'agent de contraste est choisi parmi les agents radio-opaques pour l'imagerie par diffraction des rayons X et les agents de contraste pour l'imagerie par résonance magnétique nucléaire. 6. Composition selon l'une quelconque des revendications précédentes, caractérisée en ce que l'agent de contraste est choisi parmi le sulfate de baryum, l'oxyde de bismuth, l'oxyde de lutétium, le phosphate de gadolinium, et leurs mélanges. 7. Composition selon l'une quelconque des revendications précédentes, caractérisée en ce qu'elle se présente sous forme de granules sphériques. 8. Composition selon l'une quelconque des revendications précédentes, caractérisée en ce que le diamètre moyen des granules est compris entre 40 et 500 �m, de préférence entre 80 et 200 �m. 9. Composition injectable comprenant une composition selon l'une quelconque des revendications précédentes en suspension dans un hydrogel. 10. Composition injectable selon la revendication 9, caractérisée en ce que l'hydrogel comprend une solution aqueuse d'un dérivé de la cellulose, de préférence l'hydroxypropylméthylcellulose. 11. Composition selon l'une quelconque des revendications précédentes en tant que substitut osseux. 12. Procédé de préparation d'une composition selon l'une quelconque des revendications 1 à 8, caractérisée en ce qu'elle comprend les étapes successives suivantes : (a) mélanger un phosphate de calcium dans lequel le rapport molaire Ca/P est compris entre 1 et 2, de préférence de l'apatite déficiente en calcium, avec un agent de contraste jusqu'à obtenir une répartition uniforme de l'agent de contraste dans le phosphate de calcium ; (b) granuler le mélange résultant ; (c) fritter les granules, à une température supérieure à 600°C, de préférence à une température comprise entre 700 et 1300°C ; (d) éventuellement stériliser les granules frittés.